상기 저 융점 합금 도금 층 은 융점 이 200 ℃ 이하 의 융점 을 갖 는 합금 을 포함 하 는 것 이 바람직 하 며 , 120 내지 200 ℃ 의 융점 을 갖 는 합금 을 포함 하 는 것 이 더욱 바람직 하 다 . 바람직 한 합금 조성 은 주석 , 비 스무스 및 아연 으로 이루어진 군 에서 선택 되 는 2 종 이상 의 금속 을 포함 하 는 것 이 다 . 가장 바람직 하 게 는 융점 이 138 ℃ 인 주석 - 비 스무스 합금 또는 융점 이 199 ℃ 인 주석 - 아연 합금 을 포함 하 는 것 이 가장 바람직 하 다 . 이러 한 합금 도금 층 을 구성 하 는 성분 의 융점 이 낮 으므로 , 솔 더 를 패키지 제조 과정 에 적용 시 표면 층 의 저 융점 코팅 층 이 1 차 용융 되 고 확산 에 의하 여 내부 가 균일 한 조성 으로 형성 됨 에 따라 , 전체 용융 온도 가 저하 되 고 따라서 열팽창 수축 력 이 작아지 므로 열응력 을 최소 화 할 수 있 고 또한 무연 솔 더 의 성능 은 그대로 유지 할 수 있 으므로 , 종래 납 - 주석 솔 더 를 사용 하 는 저온 솔 더링 작업 이 가능 한 작업 설비 및 공정 을 그대로 이용 할 수 있 어 경제 적 인 장점 이 있 다 .